ДУБЛИРОВАННЫЙ МАТЕРИАЛ ДЛЯ ИЗГОТОВЛЕНИЯ СТРОИТЕЛЬНЫХ БЛОКОВ С ОБЛИЦОВКОЙ ИЗ ПЛИТОК

Полезная модель относится к текстильным материалам технического назначения, в частности, к изделиям для изготовления строительных стеновых блоков из бетона с облицовкой из плиток.
2
Известно дублированное полотно, включающее слой 100% полиэфирного волокна первичного изготовления, полученное холстопрошивным способом с последующим дублированием полиэтиленовой пленкой толщиной 120-150 мкм; плотность холстопрошивного слоя составляет 320-340 г/м; полотно включает второй слой холстопрошивного полотна, скрепленный с пленкой с ее обратной стороны, RU 92425.
Данный дублированный материал, практически, не обладает поглощающей способностью и не может быть использован в качестве сорбента цементного молочка при изготовлении строительных блоков.
Известен дублированный трикотажный материал, состоящий из верхнего слоя, пряжа которого изготовлена из модифицированного катионообменного поликапроамидного волокна, и нижнего слоя, выработанного из пряжи, являющейся смеской, состоящей из модифицированного анионообменного поликапроамидного волокна и модифицированного гидрофильного поликапроамидного волокна; верхний слой получен на основе привитого сополимера поликапроамида с полиглицидилметакрилатом, фосфорилированного 1-оксиэтилидендифосфоновой кислотой при соотношении анионообменного и гидрофильного волокна в нижнем слое 1:0,1-0,2 по массе, причем соотношение объемного заполнения слоев 1:0,6-0,8, RU 2163944 C1.
Материал представляет собой волокнистый сорбент, однако низкая поглощающая способность относительно цементного молочка, значительная толщина и малая прочность не позволяют эффективно использовать его при изготовлении строительных блоков.
Известен дублированный материал, DE 4405609 А1, также выполненный из двух трикотажных слоев. Данный материал имеет недостаточную механическую прочность.
2
3
Известен дублированный материал для изготовления строительных блоков с облицовкой из плиток, содержащий полотна ячеистого и пористого слоев, которые термически скреплены до сопротивления расслаиванию от 0,01 до 0,19 кН/м, ячеистый слой имеет поверхностную плотность от 40 до 168 г/см и состоит из гладких антисорбционных нитевидных элементов, пористый материал имеет кажущуюся плотность от 10 до 50 кг/м, а дублированный материал имеет толщину от 1,0 до 3,0 мм, RU 2457303.
Данное техническое решение принято в качестве прототипа настоящей полезной модели.
Недостатком прототипа является выполнение ячеистого слоя с весьма высокой поверхностной плотностью. В результате невозможно обеспечить точное облегание формы для изготовления строительных блоков и, соответственно, расположение плиток облицовки в заданном положении.
Кроме того, высокая поверхностная плотность ячеистого слоя препятствует проникновению в его структуру расплавленного материала пористого слоя (пенополиуретана), что существенно снижает прочность и, соответственно, сопротивление расслаиванию.
Задачей настоящей полезной модели является повышение точности облегания формы для изготовления строительных блоков и обеспечение расположения плиток облицовки строго в заданном положении; кроме того, решается задача улучшения проникновения расплавленного материала пористого слоя в структуру ячеистого слоя и тем самым повышения прочностных характеристик и, соответственно, сопротивления расслаиванию.
2
Согласно полезной модели в дублированном материале для изготовления строительных блоков с облицовкой из плиток, содержащем термически скрепленные полотна ячеистого и пористого слоев, при этом ячеистый слой состоит из гладких антисорбционных нитевидных элементов, ячеистый слой имеет поверхностную плотность от 0,001 до 0,02 г/см.
Заявителем не выявлены какие-либо технические решения, идентичные заявленному, что позволяет сделать вывод о соответствии полезной модели критерию «Новизна».
2
2
Дублированный материал для изготовления строительных блоков с облицовкой из плиток содержит ячеистый слой, состоящий из гладких антисорбционных нитевидных элементов. В конкретном примере в качестве ячеистого слоя использовано полиэфирное трикотажное полотно основовязаное (ТУ РБ28805024.001-96). Ячеистый слой имеет поверхностную плотность от 0,001 до 0,01 г/см (10÷100 г/м).
3
В качестве материала пористого слоя использован пенополиуретан, в частности, марки ППУ-ОД-25 с кажущейся плотностью 15-50 кг/м.
При изготовлении блоков с облицовкой из плиток на дне металлической прессформы, имеющей ячейки, соответствующие габаритам и форме облицовочных плиток, укладывают дублированный материал. На дублированный материал укладывают облицовочные плитки и вдавливают их в ячейки прессформы. Сверху наливают бетонный раствор. В результате схватывания бетона на поверхности плиток может появиться цементное молочко, которое впоследствии может застыть, что недопустимо, так как существенно ухудшает внешний вид изделия, а также препятствует извлечению блока из прессформы. Для предотвращения этого явления дублированный материал должен впитывать цементное молочко.
2
После завершения процесса и удаления решетки дублированный материал полностью удаляют из межплиточного пространства. Так как часть дублированного материала несмотря на хорошую впитываемость может, все же, присохнуть к плиткам и бетону, этот материал должен иметь также хорошую прочность на расслаивание. Благодаря тому, что ячеистый слой имеет невысокую поверхностную плотность (0,001-0,02 г/см) обеспечивается важный технический результат, состоящий в улучшении проникновения расплавленного материала пористого слоя в структуру ячеистого слоя, в результате чего повышается прочность дублированного материала, который выдерживает разрывную нагрузку не менее 95 Н как в продольном, так и в поперечном направлении.
2
2
2
Значительно увеличивается и сопротивление расслаиванию - от 0,05 кН/м до полного отсутствия расслаивания при разрыве материала. Кроме того, реализация отличительных признаков полезной модели обеспечивает технический результат, состоящий в повышении точности облегания формы для изготовления строительных блоков и, соответственно, в обеспечении расположения плиток облицовки строго в заданном положении. Меньшие значения поверхностной плотности ячеистого слоя в указанных пределах (0,001-0,02 г/см) соответствуют большим размерам плиток и меньшей суммарной площади межплиточных швов. Большие значения поверхностной плотности соответствуют большему количеству плиток, соответственно, имеющих малые размеры, и большей суммарной площади швов между плитками. При поверхностной плотности меньше 0,001 г/см дублированный материал имеет недостаточные механические показатели, при поверхностной плотности больше 0,02 г/см не обеспечивается требуемая плотность облегания формы. Толщина дублированного материала - 0,8-3,0 мм.
Для изготовления дублированного материала использованы известные материалы и оборудование. Опытные образцы материала изготовлены и испытаны ЗАО «Группа компаний «Русит», Московская область.